(57)【要約】【課題】大がかりな構成とすることなく、また、多種多様な使い方のできる蚊取り用素材を提供する。【解決手段】平均直径が２０００ｎｍ以下のナノ繊維からなるナノ繊維層１２０を基材１１０の少なくとも一つの面に形成することによって蚊取り用素材１００とする。このとき、ナノ繊維には、蚊の好む物質として、例えば、乳酸、炭酸ガス放出性物質及び香料組成物の少なくとも１つを含有又は塗布さすることが好ましい。このような蚊取り用素材を用いて、カーテン、エプロン、衣服、壁紙、テント、電灯カバー、家畜小屋囲い部材などを製造する。【選択図】図１
2010161988.tif 000002
【特許請求の範囲】
【請求項１】
平均直径が２０００ｎｍ以下のナノ繊維からなるナノ繊維層を基材の少なくとも一つの面に形成してなることを特徴とする蚊取り用素材。
【請求項２】
請求項１に記載の蚊取り用素材において、
前記ナノ繊維層の厚さは、１μｍ〜５０μｍの範囲内にあることを特徴とする蚊取り用素材。
【請求項３】
請求項１又は２に記載の蚊取り用素材において、
前記ナノ繊維には、蚊の好む物質が含有又は塗布されていることを特徴とする蚊取り用素材。
【請求項４】
請求項３に記載の蚊取り用素材において、
前記蚊の好む物質は、乳酸、炭酸ガス放出性物質及び香料組成物の少なくとも１つであることを特徴とする蚊取り用素材。
【請求項５】
請求項４に記載の蚊取り用素材において、
前記炭酸ガス放出性物質は、石灰石粉末であることを特徴とする蚊取り用素材。
【請求項６】
請求項１〜５のいずれかに記載の蚊取り用素材において、
前記ナノ繊維は、黒色を呈することを特徴とする蚊取り用素材。
【請求項７】
請求項１〜６のいずれかに記載の蚊取り用素材において、
前記ナノ繊維は、エレクトロスピニング法又はメルトブロウン法によって製造されたナノ繊維であることを特徴とする蚊取り用素材。
【請求項８】
請求項１〜７のいずれかに記載の蚊取り用素材において、
前記基材は、シート状の基材からなることを特徴とする蚊取り用素材。
【請求項９】
請求項１〜７のいずれかに記載の蚊取り用素材において、
前記基材は、網状の基材からなることを特徴とする蚊取り用素材。
【請求項１０】
請求項９に記載の蚊取り用素材において、
前記網状の基材を構成する網構成部材に前記ナノ繊維層が形成されているとともに、前記網構成部材によって囲まれる各空間部にも前記ナノ繊維層が形成されることを特徴とする蚊取り用素材。
【請求項１１】
請求項９に記載の蚊取り用素材において、
前記網状の基材を構成する網構成部材に前記ナノ繊維層が形成されているとともに、前記網構成部材によって囲まれる各空間部には前記ナノ繊維層が形成されていないことを特徴とする蚊取り用素材。
【請求項１２】
請求項８に記載の蚊取り用素材を用いて製造されたカーテン。
【請求項１３】
請求項８に記載の蚊取り用素材を用いて製造されたエプロン。
【請求項１４】
請求項８に記載の蚊取り用素材を用いて製造された衣服。
【請求項１５】
請求項８に記載の蚊取り用素材を用いて製造された壁紙。
【請求項１６】
請求項８に記載の蚊取り用素材を用いて製造されたテント。
【請求項１７】
請求項８に記載の蚊取り用素材を用いて製造された電灯カバー。
【請求項１８】
請求項９に記載の蚊取り用素材を用いて製造された家畜小屋囲い部材。
【発明の詳細な説明】
【技術分野】
【０００１】
本発明は、ナノ繊維を用いた蚊取り用素材に関する。
【背景技術】
【０００２】
従来より、蚊を捕獲するための装置や器材（これらを総称して蚊捕獲器という。）が多数提案されている（例えば、特許文献１参照。）。
【０００３】
図８は、特許文献１に開示された従来の蚊捕獲器を説明するための図である。従来の蚊捕獲器は、図８に示すように、粘着剤を塗布したボウル状の網状体１と、該網状体１の内部に収納される二酸化炭素発生手段９と、網状体１の上端開口面を遮蔽するための板体５とを有した構成となっている。なお、板体５には開閉口６が設けられ、開閉口６によって、二酸化炭素発生手段９を出し入れ可能としている。
【０００４】
従来の蚊捕獲器は、二酸化炭素を発生させることよって蚊を誘引し、網状体１に接触した蚊を網状体１に塗布されている粘着剤２の粘着力で捕獲するというものである。
【０００５】
このため、従来の蚊捕獲器によれば、二酸化炭素の発生によって蚊を積極的に誘引することができ、蚊を効率的に捕獲することができる。
【先行技術文献】
【特許文献】
【０００６】
【特許文献１】特開２００３−６１５４１号公報
【発明の概要】
【発明が解決しようとする課題】
【０００７】
しかしながら、従来の蚊捕獲器は、図８に示すように、蚊捕獲器としては構成が大がかりなものとなり、設置場所も限られてしまうため、多種多様な使い方ができないという問題がある。
【０００８】
そこで、本発明は、上記した問題を解決するためになされたもので、大がかりな構成とすることなく、また、多種多様な使い方のできる蚊取り用素材を提供することを目的とする。また、このような蚊取り用素材を用いて製造された、蚊の捕獲機能を有するカーテン、エプロン、衣服、壁紙、テント、電灯カバー及び家畜小屋囲い部材を提供することを目的とする。
【課題を解決するための手段】
【０００９】
（１）本発明の蚊取り用素材は、平均直径が２０００ｎｍ以下のナノ繊維からなるナノ繊維層を基材の少なくとも一つの面に形成してなることを特徴とする。
【００１０】
本発明の蚊取り用素材は、基材の少なくとも一つの面にナノ繊維層が形成されたものであり、該ナノ繊維層に蚊が止まることによって蚊を絡め取る（捕獲する）ものである。このように、本発明の蚊取り用素材は、基材の少なくとも一つの面にナノ繊維層を形成しただけの構成であるため、簡単に製造することができ、しかも、基材としては様々な材質を用いることができるので、様々な用途に使用することができる。また、殺虫剤を用いることなく蚊取り効果が得られるため、人体に安全な蚊取り素材となる。なお、捕獲した蚊は時間が経過すると乾燥するため、捕獲した蚊の本体を蚊取り用素材から容易に除去することができる。
【００１１】
（２）本発明の蚊取り用素材においては、前記ナノ繊維層の厚さは、１μｍ〜５０μｍの範囲内にあることが好ましい。
【００１２】
このように、ナノ繊維層の厚さを１μｍ〜５０μｍの範囲内にすることにより、比較的安価な製造コストで優れた蚊取り性能の蚊取り用素材を製造することができる。
【００１３】
（３）本発明の蚊取り用素材においては、前記ナノ繊維には、蚊の好む物質が含有又は塗布されていることが好ましい。
【００１４】
このように、ナノ繊維には、蚊の好む物質が含有又は塗布されているので、蚊を誘引する効果を高めることができ、蚊を効率的に捕獲することができる。
【００１５】
（４）本発明の蚊取り用素材においては、前記蚊の好む物質は、乳酸、炭酸ガス放出性物質及び香料組成物の少なくとも１つであることが好ましい。
【００１６】
これらの物質をナノ繊維に含有又は塗布させることによって、蚊を誘引する効果をより高めることができる。特に、乳酸及び炭酸ガスは蚊を誘引する効果が高いとされているので、これらの物質をナノ繊維に含有又は塗布させることによって、蚊を誘引する効果をより高めることができる。
【００１７】
（５）本発明の蚊取り用素材においては、前記炭酸ガス放出性物質は、石灰石粉末であることが好ましい。
【００１８】
炭酸ガス放出性物質として石灰石粉末を用い、これをナノ繊維に含有又は塗布させることにより、炭酸ガスを長期間放出させることができ、蚊を誘引する効果を長期間持続させることができる。
【００１９】
（６）本発明の蚊取り用素材においては、前記ナノ繊維は、黒色を呈することが好ましい。
【００２０】
これは、蚊の好む色が黒色であることを利用したものであり、ナノ繊維が黒色を呈することにより、蚊を誘引する効果を高めることができる。また、ナノ繊維に蚊の好む物質を含有又は塗布させるとともに、ナノ繊維を黒色とすることによって、蚊を誘引する効果をより高めることができる。
【００２１】
（７）本発明の蚊取り用素材においては、前記ナノ繊維は、エレクトロスピニング法又はメルトブロウン法によって製造されたナノ繊維であることが好ましい。
【００２２】
このような方法を用いることによって、所定の平均直径を有するナノ繊維の集合体からなるナノ繊維層を高い生産性で製造することができる。
【００２３】
（８）本発明の蚊取り用素材においては、前記基材は、シート状の基材からなることが好ましい。
【００２４】
シート状の基材からなる基材を用いて蚊取り用素材を製造することにより、製造された蚊取り用素材を様々な用途に用いることができる。なお、シート状の基材としては、布、紙など様々な材質のものを用いることができる。
【００２５】
（９）本発明の蚊取り用素材においては、前記基材は、網状の基材からなることもまた好ましい。
【００２６】
網状の基材からなる基材を用いて蚊取り用素材を製造することにより、シート状の基材からなる基材を用いて製造した蚊取り用素材とは異なった用途にも使用することができる。
【００２７】
（１０）本発明の蚊取り用素材においては、前記網状の基材を構成する網構成部材に前記ナノ繊維層が形成されているとともに、前記網構成部材によって囲まれる各空間部にも前記ナノ繊維層が形成されることが好ましい。
【００２８】
これは、網状の基材の全面にナノ繊維層を形成するものである、このような蚊取り用素材において、網状の基材として、布などに比べて剛性の高い材質（例えば、金属又は合成樹脂など。）のものを用いることにより、蚊取り用素材の形状をそのまま保持することができ、また、基材が網状となっているので、通気性をも確保することができる。
【００２９】
（１１）本発明の蚊取り用素材においては、前記網状の基材を構成する網構成部材に前記ナノ繊維層が形成されているとともに、前記網構成部材によって囲まれる各空間部には前記ナノ繊維層が形成されていないこともまた好ましい。
【００３０】
これは、網状の基材を構成する複数の網構成部材のみにナノ繊維層材が形成され、網構成部材によって囲まれる各空間部にはナノ繊維層が形成されないように構成されるものである。このような蚊取り用素材は、蚊取り用素材の反対側の見通しも可能であるので、例えば、家畜小屋などの囲い部材として使用することができる。
【００３１】
（１２）本発明のカーテンは、上記（８）に記載の蚊取り用素材を用いて製造されたカーテンである。
【００３２】
これは、シート状の基材としてカーテン用の生地を用いて蚊取り用素材を製造し、該蚊取り用素材を用いてカーテンを製造するというものである。このようにして製造されたカーテンは、通常のカーテンとしての機能を有するとともに、カーテンとして吊しておくだけで、ナノ繊維によって蚊を捕獲することができる。なお、カーテンの場合は、カーテン用の生地の両面にナノ繊維層を形成することも可能であり、このようにすることによって、より一層、効率的に蚊を捕獲することができる。
【００３３】
（１３）本発明のエプロンは、上記（８）に記載の蚊取り用素材を用いて製造されたエプロンである。
【００３４】
これは、シート状の基材としてエプロン用の生地を用いて蚊取り用素材を製造し、該蚊取り用素材を用いてエプロンを製造するというものである。このようにして製造されたエプロンは、通常のエプロンとしての機能を有するとともに、当該エプロンを着用しているだけで、ナノ繊維によって蚊を捕獲することができる。
【００３５】
（１４）本発明の衣服は、上記（８）に記載の蚊取り用素材を用いて製造された衣服である。
【００３６】
これは、シート状の基材として衣服用の生地を用いて蚊取り用素材を製造し、該蚊取り用素材を用いて衣服を製造するというものである。このようにして製造された衣服は、通常の衣服としての機能を有するとともに、当該衣服を着用しているだけで、ナノ繊維によって蚊を捕獲することができる。
【００３７】
（１５）本発明の壁紙は、上記（８）に記載の蚊取り用素材を用いて製造された壁紙である。
【００３８】
これは、シート状の基材として壁紙用の生地を用いて蚊取り用素材を製造し、該蚊取り用素材を用いて壁紙を製造するというものである。このようにして製造された壁紙は、通常の壁紙としての機能を有するとともに、当該壁紙を貼っておくだけで、ナノ繊維によって蚊を捕獲することができる。
【００３９】
（１６）本発明のテントは、上記（８）に記載の蚊取り用素材を用いて製造されたテントである。
【００４０】
これは、シート状の基材としてテント用の生地を用いて蚊取り用素材を製造し、該蚊取り用素材を用いてテントを製造するというものである。このようにして製造されたテントは、通常のテントとしての機能を有するとともに、当該テントを張っておくだけで、ナノ繊維によって蚊を捕獲することができる。このため、本発明のテントをキャンプあるいは災害時などで使用する場合、近寄ってくる蚊を効率よく捕獲することができるので、テントでの生活を快適にすることができる。
【００４１】
（１７）本発明の電灯カバーは、上記（８）に記載の蚊取り用素材を用いて製造された電灯カバーである。
【００４２】
これは、シート状の基材からなる蚊取り用素材を用いて電灯カバーを製造するというものである。このようにして製造された電灯カバーは、通常の電灯カバーとしての機能を有するとともに、当該電灯カバーを付けておくだけで、ナノ繊維によって蚊を捕獲することができる。
【００４３】
（１８）本発明の家畜用囲い部材は、上記（９）に記載の蚊取り用素材を用いて製造された家畜小屋囲い部材である。
【００４４】
これは、網状の基材からなる蚊取り用素材を用いて家畜小屋囲い部材を製造するというものである。このようにして製造された家畜小屋囲い部材は、当該家畜小屋囲い部材を家畜小屋の周りに囲っておくだけで、ナノ繊維によって蚊を捕獲することができる。
【図面の簡単な説明】
【００４５】
【図１】実施形態１に係る蚊取り用素材の構成を示す図である。
【図２】実施形態１に係る蚊取り用素材の製造方法を説明する図である。
【図３】実施形態１に係る蚊取り用素材１００のナノ繊維層１２０によって蚊が捕獲された状態を示す顕微鏡写真である。
【図４】図３における足３１１の一部を拡大した顕微鏡写真である。
【図５】図３における触角３２１の一部を拡大した顕微鏡写真である。
【図６】実施形態２に係る蚊取り用素材２００について説明する図である。
【図７】実施形態２の変形例に係る蚊取り用素材２００’について説明する図である。
【図８】特許文献１に開示された従来の蚊捕獲器８００を説明するための図である。
【発明を実施するための形態】
【００４６】
以下、本発明の蚊取り用素材について、図に示す実施形態に基づいて説明する。
【００４７】
［実施形態１］
図１は、実施形態１に係る蚊取り用素材１００の構成を示す図である。図１（ａ）は蚊取り用素材１００の断面図であり、図１（ｂ）は蚊取り用素材１００におけるナノ繊維層１２０の部分断面を示す顕微鏡写真である。
【００４８】
実施形態１に係る蚊取り用素材１００は、可撓性を有するシート状の基材１１０と、基材１１０の少なくとも一方の面に形成されたナノ繊維層１２０とを備える。可撓性の基材１１０の材質は特に限定されるものではなく、蚊取り用素材１００の用途（例えば、カーテン、エプロン、衣服、壁紙、テント、電灯カバーなど。）によって、布、紙など様々な材質のものを選択可能である。また、表面は平滑な面である必要はなく多少の凹凸があってもよい。
【００４９】
ナノ繊維層１２０は、エレクトロスピニング法によって形成された、例えば、ポリエチレンテレフタレート製のナノ繊維１２１の集合体からなる（図１（ｂ）参照。）。なお、ナノ繊維１２１は、平均直径を２０００ｎｍ以下とすることが好ましいが、蚊の足に生えている繊毛よりもさらに細い１０００ｎｍ以下（例えば、５０ｎｍ〜８００ｎｍ）とすることがより好ましい。また、ナノ繊維層１２０の厚さは、蚊取り性能（ナノ繊維に対する蚊の繊毛の絡まり易さ）を考慮するとある程度厚い方が好ましい半面、製造コストを考慮するとある程度薄い方が好ましいため、これら双方を考慮して、１μｍ〜５０μｍとすることが好ましく、３μｍ〜３０μｍとすることがより好ましく、５μｍ〜２０μｍとすることがさらに好ましい。
【００５０】
図２は、実施形態１に係る蚊取り用素材の製造方法を説明する図である。図２（ａ）は長尺の可撓性の基材１１０を示す斜視図であり、図２（ｂ）は蚊取り用素材１００を製造するための蚊取り用素材製造装置５００の構成を模式的に示す図である。
【００５１】
蚊取り用素材製造装置５００は、図２に示すように、ロール状に巻き取られた基材１１０を送り出すための送り出し側リール５１０と、ナノ繊維層が形成された蚊取り用素材１００を巻き取るための巻き取りリール５２０と、送り出しリール５１０と巻き取りリール５２０との間に介在される送りリール５３１，５３２と、送りリール５３１と送りリール５３２との間に介在される電極５４０と、電極５４０の対向電極としての役目を果たすとともにナノ繊維原料タンク５５０に入っているナノ繊維原料５６０を噴射するノズル５７０と、噴射量などの制御を行うバルブ５８０と、電極５４０とノズル５７０との間に高圧の電圧を与える高圧電源５９０とを有する。
【００５２】
なお、ナノ繊維原料５６０は、溶媒に溶かして液体とした状態でナノ繊維原料タンク５５０に供給されている。このとき、ナノ繊維原料を溶媒に溶かした液体には、蚊の好む物質も混入させておく。蚊の好む物質としては、乳酸、炭酸ガス放出性物質、香料組成物などであり、これらの物質すべてを混入させるようにしてもよく、これらの物質の中から特定の物質を選択して混入させるようにしてもよい。
【００５３】
乳酸及び炭酸ガスは、蚊が特に好む物質の１つとされているので、これらの物質を含有させることは、蚊を誘引する効果を高めるうえで特に好ましい。炭酸ガス放出性物質としては、石灰石粉末を例示することができる。このように、石灰石粉末をナノ繊維に含有させることによって、炭酸ガスを長期間持続して放出させることができる。また、蚊の好む香料組成物としては、例えば、シトラール及びシトレラールを含むテルペン形アルデヒド、リモネン、テルピネンを含むテルペン系炭化水素、アルデヒドＣ−８、フェニルアセトアルデヒドなどを挙げることができる。
【００５４】
また、蚊の好む色は黒色であるとされているので、ナノ繊維が黒色を呈するようにするための物質（例えば、黒インクなど。）を、ナノ繊維原料を溶媒に溶かした液体に混入させておくことも好ましい。
【００５５】
このような構成において、送り出しリール５１０に取り付けられた基材１１０を送り出しながら、ナノ繊維原料を溶媒に溶かした液体をノズル５７０から基材１１０に向けて噴射させることにより、基材１１０の一方の面にナノ繊維層１２０が形成される。このとき、溶媒は、ノズル５７０から噴射されたのちに蒸発する。なお、電極５４０は、図示しないヒータによって加熱されており、仮に基材１１０に形成されたナノ繊維層に溶媒が残存した場合であっても、残存した溶媒はヒータの熱によって蒸発する。
【００５６】
以上のような工程を行うことによって、基材１１０の一方の面にナノ繊維層１２０が形成された蚊取り用素材１００を製造することができる。なお、製造された蚊取り用素材１００は、蚊の好む物質（乳酸、炭酸ガス放出性物質及び香料組成物の少なくとも１つ）がナノ繊維に含有された状態となっているので、蚊を誘引する効果の高い蚊取り用素材とすることができる。また、ナノ繊維１２１は黒色を呈するため、ナノ繊維層１２０全体が黒色となり、蚊を誘因する効果をより高めることができる。
【００５７】
図３は、実施形態１に係る蚊取り用素材１００のナノ繊維層１２０によって蚊が捕獲された状態を示す顕微鏡写真である。図３において、不規則に張り巡らされている細い繊維がナノ繊維１２１であり、写真のほぼ中央部には捕獲された蚊３００が存在している。
【００５８】
蚊は昆虫であるため、６本の足及び２本の触角（ひげ）を有するが、ここでは、６本の足のうち２本の足３１１，３１２と、２本の触角のうちの一方の触角３２１に注目する。そして、これら２本の足３１１，３１２の楕円Ａ１，Ａ２で囲まれた部分及び触角３２１の楕円Ａ３で囲まれた部分に注目すると、足３１１，３１２には繊毛３１１ａ，３１２ａが多数生えており、触角３２１にも繊毛３２１ａが多数生えており、これら繊毛３１１ａ，３１２ａ，３２１ａがナノ繊維１２１に絡まっている。
【００５９】
図４は、図３における足３１１の一部を拡大した顕微鏡写真である。図４からは足３１１の繊毛３１１ａがナノ繊維１２１に絡まっている様子がよくわかる。
【００６０】
図５は、図３における触角３２１の一部を拡大した顕微鏡写真である。図５（ａ）は触角３２１の一部を拡大した顕微鏡写真であり、図５（ｂ）は図５（ａ）の円Ｂで囲まれた部分をさらに拡大して示す図である。
【００６１】
触角３２１には、図５（ａ）に示すように、多数の節が存在し、各節には多数の繊毛３２１ａが突起のように生えている。また、図５（ａ）及び図５（ｂ）からは繊毛３２１ａがナノ繊維１２１に絡まっている様子がわかる。
【００６２】
なお、蚊３００は吸血対象となる生き物（例えば人間）の一部（腕や足など）に止まった場合は、吸血の体制をとるために足を踏ん張ったり、触角を吸血対象に近づけたり動かしたりする動作を行うことが知られている。また、人間などの生き物だけではなく、衣服やカーテンなどに止まった場合にも、同様の動作を行うことが知られている。
【００６３】
したがって、実施形態１に係る蚊取り用素材１００のナノ繊維層１２０に蚊が止まった場合にも、蚊はナノ繊維層１２０上で足を踏ん張ったり、触角３２１をナノ繊維層１２０に近づけたり動かしたりする動作を行う。
【００６４】
このため、蚊の足３１１，３１２の繊毛３１１ａ，３１２ａはナノ繊維１２１に絡み、触角３２１の繊毛３２１ａもナノ繊維１２１に絡むこととなる。そして、一旦、蚊の足３１１，３１２や触角３２１がナノ繊維１２１に絡まった状態となると、蚊が絡みを解こうとして足や触角をさらに動かそうとすれば、それぞれの繊毛３１１ａ，３１２ａ、繊毛３２１ａは、より多くのナノ繊維１２１に絡むようになる。このような状態となると、蚊は再び飛び立つことはできない。
【００６５】
ところで、実施形態１に係る蚊取り用素材１００は、様々な用途として用いることができる。その用途としては、カーテン、エプロン、衣服、壁紙、テント、電灯カバーなどを例示することができる。この場合、基材１１０は、それぞれの用途に応じた最適な材質を用いればよい。
【００６６】
例えば、カーテン用の生地を基材１１０として用いて、図２に示すような工程を行って蚊取り用素材１００を製造すれば、当該蚊取り用素材１００は、カーテンの素材として使用することができる。
【００６７】
このような蚊取り用素材１００を用いて製造されたカーテンは、通常のカーテンとしての機能を有するとともに、カーテンとして吊しておくだけで、ナノ繊維層１２０によって蚊を捕獲する機能をも有する。なお、カーテンとしては、基材（カーテン用の生地）１１０の一方の面だけでなく他方の面、すなわちカーテンの生地の両面にナノ繊維層１２０を形成すれば、蚊を捕獲する効果をより一層大きなものとすることができる。
【００６８】
その他、蚊取り用素材で衣服、エプロン、壁紙、テント、電灯カバーを製造しようとする場合も同様であり、衣服、エプロン、壁紙、テント、電灯カバーとするために最適な生地を基材１１０として用いて、図２に示すような工程を行って蚊取り用素材１００を製造すれば、当該製造された蚊取り用素材１００は、衣服、エプロン、テント、壁紙、テント、電灯カバーの素材として使用することができる。
【００６９】
このような蚊取り用素材１００を用いて製造された衣服、エプロン、壁紙、テント、電灯カバーは、通常の衣服、エプロン、壁紙、テント、電灯カバーとしての機能を有することは勿論、これらを通常の用い方で使用するだけで、ナノ繊維によって蚊を捕獲する機能をも有する。なお、テントにおいてもカーテンと同様に、生地の両面にナノ繊維層を形成することによって、蚊を捕獲する効果をより一層大きなものとすることができる。
【００７０】
［実施形態２］
図６は、実施形態２に係る蚊取り用素材２００について説明する図であり、図６（ａ）は蚊取り用素材２００に用いられる網状の基材２１０の一部を示す平面図、図６（ｂ）は基材２１０にナノ繊維層１２０が形成された蚊取り用素材２００を示す平面図、図６（ｃ）は図６（ｂ）のＡ１−Ａ１断面図であり、図６（ｄ）は図６（ｂ）のＡ２−Ａ２断面図である。なお、網状の基材２１０は、図６（ａ）に示すように、多数の網構成部材（多数の横方向部材２１０ａ及び多数の縦方向部材２１０ｂ）によって構成されている。
【００７１】
実施形態２に係る蚊取り用素材２００は、図６に示すように、基材２１０が網状である点が実施形態１に係る蚊取り用素材１００と異なる。基材２１０の材質は、特に限定されるものではなく、蚊取り用素材２００の用途によって、様々な材質を用いることができるが、実施形態２に係る蚊取り用素材２００においては、実施形態１に係る蚊取り用素材１００において用いた基材１１０（布、紙など）に比べて剛性の高い材質（例えば、金属又は合成樹脂など）を用いるものとする。
【００７２】
なお、実施形態２に係る蚊取り用素材２００は、図６に示すように、網状の基材２１０を構成する各網構成部材（各横方向部材２１０ａ及び各縦方向部材２１０ｂ）のみではなく、これら横方向部材２１０ａ及び縦方向部材２１０ｂで囲まれる空間部２１０ｃにもナノ繊維層１２０が形成され、見た目には、基材２１０の全面にナノ繊維層１２０が形成されたものとなる。
【００７３】
実施形態２に係る蚊取り用素材２００は、基材２１０がシート状の基材からなる場合と同様に、図２に示す蚊取り用素材製造装置５００によって蚊取り用素材２００を製造することができる。この場合、実施形態２に係る蚊取り用素材２００を製造する際にも、実施形態１に係る蚊取り用素材１００を製造する場合と同様に、ナノ繊維原料を溶媒に溶かした液体には、蚊の好む物質を混入させておくことが好ましい。
【００７４】
なお、実施形態２に係る蚊取り用素材２００においては、基材２１０の材質を布や紙に比べて剛性の高いものとしているので、基材２１０をロール状にできない場合もある。このような場合は、電極５４０上に網状の基材２１０を載せて、ナノ繊維をノズル５７０から噴射させるようにすれば、基材２１０にナノ繊維層１２０を形成することができ、実施形態２に係る蚊取り用素材２００を製造することができる。また、基材２１０の表面全面にナノ繊維層を形成するためには、基材２１０の隣接する横方向部材間の間隔及び隣接する縦方向部材間の間隔は１０ｍｍ程度までが好ましい。
【００７５】
実施形態２に係る蚊取り用素材２００は、基材２１０が布や紙材などに比べて剛性の高い材質（金属又は合成樹脂など）を用いているため、形状をそのまま保持することができ、かつ、基材２１０が網状となっているので、通気性をも確保することができる。したがって、実施形態２に係る蚊取り用素材２００は、ある程度高い剛性を必要とし、かつ、通気性の確保の必要な場所に使用することができる。
【００７６】
なお、実施形態２に係る蚊取り用素材２００においては、基材２１０の一方の面のみにナノ繊維層１２０を形成した例を示したが、基材２１０の両面にナノ繊維層１２０を形成するようにしてもよい。
【００７７】
また、図６に示した基材２１０は、横方向部材及び縦方向部材が各交点において交互に上の位置及び下の位置となるように編まれた構造のものであったが、プレス打ち抜きやラス網などのように、一体成型によって製造されたものであってもよい。
【００７８】
実施形態２に係る蚊取り用素材２００は、横方向部材２１０ａ及び縦方向部材２１０ｂで囲まれる空間部２１０ｃにもナノ繊維層が形成され、見た目には、基材２１０の全面にナノ繊維層１２０が形成されるような構造としたが、その変形例として、全面にナノ繊維を形成するのではなく、基材２１０を構成する横方向部材２１０ａ及び縦方向部材２１０ｂのみにナノ繊維層１２０を形成するようにしてもよい。
【００７９】
図７は、実施形態２の変形例に係る蚊取り用素材２００’について説明する図である。図７（ａ）は蚊取り用素材２００’の平面図であり、図７（ｂ）は図７（ａ）のＡ１−Ａ１断面図であり、図７（ｃ）は図７（ａ）のＡ２−Ａ２断面図である。なお、実施形態２の変形例に係る蚊取り用素材２００’においては、基材として、図６（ａ）と同じ網状の基材２１０を用いるものとする。
【００８０】
蚊取り用素材２００’は、図７に示すように、網状の基材２１０の各横方向部材２１０ａ及び各縦方向部材２１０ｂ（図７（ａ）参照。）のみにナノ繊維層１２０が形成され、各網構成部材（各横方向部材２１０ａ及び各縦方向部材２１０ｂ）で囲まれる空間部２１０ｃにはナノ繊維層１２０が形成されないような構造となっている。このような構造の蚊取り用素材２００’は、蚊取り用素材２００’の反対側の見通しも可能であるので、例えば、家畜小屋などの囲い部材として使用することができる。
【００８１】
なお、本発明は上記した各実施形態に限られるものではなく、本発明の要旨を逸脱しない範囲で種々変形実施可能となるものである。例えば、下記に示すような変形実施も可能である。
【００８２】
（１）実施形態１に係る蚊取り用素材１００は、例えば、カーテン、エプロン、衣服、壁紙、テント、電灯カバーなどに使用することを想定して、布、紙などの生地を基材１１０として用いた例を示したが、本発明の蚊取り用素材は、上記各実施形態で述べた用途以外にも様々な用途があり、用途によって様々な基材を用いることができる。例えば、弾力性を有する部材を基材として用いることも可能である。
【００８３】
（２）実施形態２においては、網状の基材２１０として、金属又は合成樹脂など所定の剛性を有する部材を用いた例を示したが、これに限られるものではなく、実施形態１に係る蚊取り用素材１００と同様に、布、紙などの生地を網状に形成したものを基材２１０として用いることも可能である。
【００８４】
（３）上記各実施形態に係る蚊取り用素材は、上記各実施形態で述べた用途以外にも様々な用途があり、例えば、陽射しを調整するブラインド、自動車の内装部材などにも使用することができる。
【００８５】
（４）上記各実施形態では、ナノ繊維原料を溶媒に溶かした液体に混入させることによって蚊の好む物質をナノ繊維に含有させるようにしたが、製造されたナノ繊維に蚊の好む物質を塗布（コーティング吸着）するようにしてもよい。
【００８６】
（５）上記各実施形態では、ナノ繊維の製造方法として、エレクトロスピニング法を用いた場合を例示したが、これに限られるものではなく、例えば、メルトブロウン法を用いてもよい。
【００８７】
（６）ナノ繊維１２１としては、ポリエチレンテレフタレートなどの合成繊維製のナノ繊維に限られるものではなく、例えば、バイオポリマ（シルク、コラーゲン、セルロース、キチン、キトサンなど）、ナイロン、ポリ乳酸、ポリウレタン、ポリビニルアルコール、ポリエチレンオキシド、ポリアクリル酸類及びこれらの誘導体などを用いたものであってもよい。
【符号の説明】
【００８８】
１００，２００，２００’・・・蚊取り用素材、１１０・・・基材（シート状の基材）、１２０・・・ナノ繊維層、１２１・・・ナノ繊維、２１０・・・基材（網状の基材）、２１０ａ・・・横方向部材、２１０ｂ・・・縦方向部材、２１０ｃ・・・空間部、３００・・・蚊、３１１，３１２・・・足、３１１ａ，３１２ａ・・・繊毛、３２１・・・触角、３２１ａ・・・繊毛、５１０・・・送り出しリール、５２０・・・巻き取りリール、５３１，５３２・・・送りリール、５４０…電極、５５０・・・ナノ繊維原料タンク、５６０・・・ナノ繊維原料、５７０・・・ノズル、５８０・・・バルブ、５９０・・・高圧電源
【図２】
2010161988.tif 000003
【図８】
2010161988.tif 000004
【図１】
2010161988.tif 000005
【図３】
2010161988.tif 000006
【図４】
2010161988.tif 000007
【図５】
2010161988.tif 000008
【図６】
2010161988.tif 000009
【図７】
2010161988.tif 000010